(57)【要約】  硅素化合物を用いて表面処理された、充填剤、色素、もしくは鉱物粉が、記述されている。該硅素化合物が、式−ＳｉＲ”（ＯＲ’）2もしくは式−Ｓｉ（ＯＲ’）3の少なくとも１終末基を持っているある１ポリジ有機シロキサンであり、式中、Ｒ”が、アルキル基、置換アルキル基、アルケニル基、もしくはアリール基を表し、各Ｒ’が、１〜４炭素原子を持っているアルキル基を表す。処理された、充填剤、色素、もしくは鉱物粉が、疎水性であり、複数の複合材料もしくは複数の産業過程（プロセス）中、使用されている。【特許請求の範囲】
【請求項１】
硅素化合物を用いて表面処理された、充填剤、色素、もしくは鉱物粉であって、該硅素化合物が、式−ＳｉＲ”（ＯＲ’）2もしくは−Ｓｉ（ＯＲ’）3の少なくとも１終末基を持つポリジ有機シロキサンであり、式中、Ｒ”が、アルキル基、置換アルキル基、アルケニル基、もしくはアリール基を表し、各Ｒ’が、１〜４炭素原子を持つアルキル基を表すことを特徴とする、充填剤、色素、もしくは鉱物粉。
【請求項２】
前記ポリジ有機シロキサンが、式−ＳｉＲ（ＯＲ’）2の少なくとも１終末基を持ち、式中、Ｒが、アルキル基、アルケニル基、もしくはアリール基を表し、各Ｒ’が、１〜４炭素原子を持つアルキル基を表すことを特徴とする、請求項１に記載の、処理された、充填剤、色素、もしくは鉱物粉。
【請求項３】
Ｒが、３〜８炭素原子を持つアルキル基を表すことを特徴とする、請求項２に記載の、処理された、充填剤、色素、もしくは鉱物粉。
【請求項４】
前記ポリジ有機シランの重合度が、４〜２５０シロキサン単位であることを特徴とする、請求項１〜３のいずれかに記載の、処理された、充填剤、色素、もしくは鉱物粉。
【請求項５】
前記ポリジ有機シロキサンが、２５℃における２０００Ｐａよりも低い蒸気圧を持つことを特徴とする、請求項１〜４のいずれかに記載の、処理された、充填剤、色素、もしくは鉱物粉。
【請求項６】
前記ポリジ有機シロキサンが、複数のＳｉ−アルコキシ基との複数のシラノール基の縮合用の触媒の存在下での式Ｒ”Ｓｉ（ＯＲ’）3のアルコキシシランとのもしくは式Ｓｉ（ＯＲ’）4のテトラアルコキシシランとのヒドロキシル終末化ポリジ有機シロキサンの反応由来であることを特徴とする、請求項１〜５のいずれかに記載の、処理された、充填剤、色素、もしくは鉱物粉。
【請求項７】
前記ポリジ有機シロキサンが、実質的に線状のポリジ有機シロキサンであることを特徴とする、請求項１〜６のいずれかに記載の、処理された、充填剤、色素、もしくは鉱物粉。
【請求項８】
前記ポリジ有機シロキサンが、分岐ポリジ有機シロキサンであることを特徴とする、請求項１〜６のいずれかに記載の、処理された、充填剤、色素、もしくは鉱物粉。
【請求項９】
前記ポリジ有機シロキサンが、前記ヒドロキシル終末化ポリジ有機シロキサンの少なくとも３シラノール基との式Ｒ”Ｓｉ（ＯＲ’）3のアルコキシシランまたは式Ｓｉ（ＯＲ’）4のテトラアルコキシシランの分子の反応由来の複数の分岐部位を含有することを特徴とする、請求項８に記載の、処理された、充填剤、色素、もしくは鉱物粉。
【請求項１０】
前記ポリジ有機シロキサンが、分岐有機硅素樹脂と、複数のＳｉ−アルコキシ基との複数のシラノール基の縮合用の触媒との存在下での式Ｒ”Ｓｉ（ＯＲ’）3のアルコキシシランおよび／または式Ｓｉ（ＯＲ’）4のテトラアルコキシシランとのヒドロキシル終末化ポリジ有機シロキサンの反応由来の複数の分岐部位を含有することを特徴とする、請求項８に記載の、処理された、充填剤、色素、もしくは鉱物粉。
【請求項１１】
前記ポリジ有機シロキサンが、式Ｒ”Ｓｉ（ＯＲ’）3のアルコキシシランおよび／または式Ｓｉ（ＯＲ’）4のテトラアルコキシシランとの分岐ヒドロキシル終末化ポリジ有機シロキサンの反応由来の複数の分岐部位を含有することを特徴とする、請求項８に記載の、処理された、充填剤、色素、もしくは鉱物粉。
【請求項１２】
硅素化合物を用いる、充填剤、色素、もしくは鉱物粉の表面処理方法であって、該硅素化合物が、式−ＳｉＲ”（ＯＲ’）2もしくは式−Ｓｉ（ＯＲ’）3の少なくとも１終末基を持っているポリジ有機シロキサンであり、式中、Ｒ”が、アルキル基、置換アルキル基、アルケニル基、もしくはアリール基を表し、各Ｒ’が、１〜４炭素原子を持っているアルキル基を表すことを特徴とする、方法。
【請求項１３】
前記充填剤、色素、もしくは鉱物粉が、前記ポリジ有機シロキサンと、アミノシランもしくはアミノシロキサンとの混合物を用いて処理されることを特徴とする、請求項１２に記載の方法。
【請求項１４】
前記充填剤、色素、もしくは鉱物粉が、前記ポリジ有機シロキサンと、複数のＳｉ−ＯＨ基もしくは複数のＳｉ−アルコキシ基を含有する非線状有機硅素樹脂との混合物を用いて処理されることを特徴とする、請求項１２もしくは請求項１３に記載の方法。
【請求項１５】
充填剤、色素、もしくは鉱物粉をより疎水性とする硅素化合物の使用であって、該硅素化合物が、式−ＳｉＲ”（ＯＲ’）2もしくは式−Ｓｉ（ＯＲ’）3の少なくとも１終末基を持っているポリジ有機シロキサンであり、式中、Ｒ”が、アルキル基、置換アルキル基、アルケニル基、もしくはアリール基を表し、各Ｒ’が、１〜４炭素原子を持っているアルキル基を表すことを特徴とする、使用。
【請求項１６】
前記プラスチックもしくは前記ラバーが、請求項１〜１１のいずれかにおいて定義されたとおりの充填剤もしくは色素を含有することを特徴とする、プラスチック組成物もしくはラバー組成物。
【請求項１７】
請求項１〜１１のいずれかにおいて定義されたとおりの充填剤もしくは色素が、プラスチックマトリックス材料もしくはラバーマトリックス材料と混合されることを特徴とする、プラスチック組成物もしくはラバー組成物を生産する方法。
【請求項１８】
有機プラスチックもしくはラバーマトリックス材料が、充填剤もしくは色素と、式−ＳｉＲ”（ＯＲ’）2もしくは式−Ｓｉ（ＯＲ’）3の少なくとも１終末基を持っているポリジ有機シロキサンと混合され、式中、Ｒ”が、アルキル基、置換アルキル基、アルケニル基、もしくはアリール基を表し、各Ｒ’が、１〜４炭素原子を持っているアルキル基を表すことを特徴とする、プラスチック組成物もしくはラバー組成物を生産する方法。
【請求項１９】
前記ポリジ有機シロキサンが、式−ＳｉＲ（ＯＲ’）2の少なくとも１終末基を持ち、式中、Ｒが、アルキル基、アルケニル基、もしくはアリール基を表し、各Ｒ’が、１〜４炭素原子を持っているアルキル基を表すことを特徴とする、請求項１８に記載の方法。
【請求項２０】
化学加工もしくは冶金加工における加工助剤としての、請求項１〜１１のいずれかにおいて定義されたとおりの鉱物粉の使用。
【発明の詳細な説明】
【技術分野】
【０００１】
本発明が、複数の有機ポリシロキサンを用いる処理により疎水性とされた、複数の充填剤、複数の色素、および／または複数の鉱物粉に関し、これら有機ポリシロキサンを用い、これら充填剤、色素、および／または鉱物粉を処理していく過程（プロセス）に関し、ならびに複数の充填剤および複数の色素とこれら有機ポリシロキサンと混合された複数のプラスチック組成物もしくは複数のラバー組成物に関する。
【背景技術】
【０００２】
欧州特許（ＥＰ）−Ａ−第１  ３１６  ５８９号が、疎水化剤として２量体（ダイマー）ジオールシロキサンもしくは環状シロキサンを用いて親水性シリカ細粉を予備混合していき、ボールミル中、それらを混合していき、この後、アンモニア雰囲気もしくはアミン含有雰囲気中、１００〜３００℃において熱していくことにより調製された疎水性シリカ細粉を記載する。
【０００３】
欧州特許（ＥＰ）−Ａ−第１  ４５４  ６１１号が、水素シルセスキオキサン−アルキルシルセスキオキサン共重合体（コポリマー）を用いる着色化粧パウダーの表面処理を教示する。国際公開（ＷＯ）−Ａ−第０３／０４３  ５６７号が、その分子の背骨（骨格）における繰り返し単位（ユニット）において陽イオン基および陰イオン基、例えば、アミノエチルアミノプロピル基およびアルコキシ基の両方を置換されてきている線状反応性アルキルポリシロキサンを用いて処理された有機硅素処理化粧色素もしくは有機硅素処理化粧充填剤を記載する。国際公開（ＷＯ）−Ａ−第２００５／０９９  ６５１号が、ハイブリッドコーティング材料、および、色素および他の粉を求める過程（プロセス）を記載し、ある１有機金属酸、例えば、ある１チタン酸、および、官能基化硅素化合物、例えば、トリアルコキシシラン、もしくは、官能基化ポリシロキサンを含んでおり、これらが、互いにそして基材たる該粉に共有結合する。
【０００４】
国際公開（ＷＯ）第０１／５  ５３０号が、含水分散剤に分散されたコロイド状シリカを採取していき、１種以上の親水性有機溶媒を用いて該含水分散剤の実質量を置き換えていき、疎水化剤と該コロイド状シリカを反応させていくことにより、疎水性コロイド状シリカを調製していき、１種以上の疎水性有機溶媒を用いて該親水性有機溶媒を含んでいるこの分散体の液相を置き換えていき、疎水性有機溶媒に分散された疎水性コロイド状シリカを得るに至るとのこれら工程（ステップ）を含んでいるある１方法により、疎水性コロイド状シリカを調製していくことを記載する。米国（ＵＳ、特許）第３，９４８，６７６号が、不活性気体（ガス）流中、約６０秒未満の間、約７００〜１０００℃において粒子を熱していくことにより、複数の金属酸化物および／または複数の硅素酸化物の細かく分けられたこれら粒子を活性化させていき、物理的に結合されただけでなく、化学的にも結合された水の複数の粒子を実質的に完全に遊離させるに至ること、ならびに、約６０秒未満の間、少なくとも１有機硅素化合物および実質的に無水の気体アンモニア（ガス）とこれら活性化された粒子を接触させていくことを含んでいる、細かく分けられた疎水性の複数の金属酸化物および／または複数の硅素酸化物を調製していくある１過程（プロセス）を記載する。
【０００５】
米国（ＵＳ、特許）第２００４／０６３  ８１６号および米国（ＵＳ、特許）第４７２  ４１６号が、疎水性充填剤調製において使用されたシラノール終末化オリゴシロキサンを記載する。米国（ＵＳ、特許）第４，１１１，８９０号および欧州特許（ＥＰ）第０９５  ９９５  Ａ号が、ジアルコキシ終末化ポリジ有機シロキサンおよびトリアルコキシ終末化ポリジ有機シロキサンの調製を記載する。
【発明の概要】
【課題を解決するための手段】
【０００６】
本発明に従いながら、ある１充填剤、ある１色素、もしくはある１鉱物粉が、硅素化合物を用いて表面処理されており、該硅素化合物が、式−ＳｉＲ”（ＯＲ’）2もしくは式−Ｓｉ（ＯＲ’）3の少なくとも１終末基を持っているある１ポリジ有機シロキサンであり、式中、Ｒ”が、アルキル基、置換アルキル基、アルケニル基、もしくはアリール基を表し、各Ｒ’が、１〜４炭素原子を持っているアルキル基を表す。
【発明を実施するための形態】
【０００７】
本ポリジ有機シロキサンを用いる処理が、普通、本充填剤、本色素、もしくは本鉱物粉をより疎水性とするが、例えば、本明細書中、後で記載された接触角テストにより、指し示されたとおりである。本充填剤、本色素、もしくは本鉱物粉が、これゆえ、湿気存在下、一般的により自由流動するようになり、ケーキ化に対し、抵抗性となる。これが、本処理鉱物粉が、化学過程（プロセス）もしくは冶金過程（プロセス）における加工助剤として産業過程（プロセス）において使用されている場合、有利である。プラスチック組成物もしくはラバー組成物において使用された場合、本発明に従っているある１ポリジ有機シロキサンを用いて処理されたある１充填剤もしくはある１色素が、そのプラスチックマトリックスもしくはそのラバーマトリックスに対する接着もしくはこれらとの相容性の向上を一般的に持ち、こうして該組成物が、物性の向上を持つ。
【０００８】
式−ＳｉＲ”（ＯＲ’）2もしくは式−Ｓｉ（ＯＲ’）3の少なくとも１終末基を持っている本ポリジ有機シロキサンが、複数のＳｉ−アルコキシ基との複数のシラノール基の縮合用のある１触媒の存在下、式Ｒ”Ｓｉ（ＯＲ’）3のある１アルコキシシランおよび／または式Ｓｉ（ＯＲ’）4のある１テトラアルコキシシランとヒドロキシル終末化ポリジ有機シロキサンを反応させていくことにより、調製され得る。本発明のポリジ有機シロキサンの調製されているヒドロキシル終末化ポリジ有機シロキサンが、実質的に線状のポリジ有機シロキサンたり得、あるいは、式ＳｉＲ*Ｏ3/2の複数のＴ単位（ユニット）および／または式ＳｉＯ4/2の複数のＱ単位（ユニット）を含有している分岐ポリジ有機シロキサンたり得、式中、Ｒ*が、アルキル基、置換アルキル基、アルケニル基、もしくはアリール基を表し、但し、本ポリジ有機シロキサンが、複数のジ有機シロキサン単位（ユニット）を含有する。これらジ有機シロキサン単位（ユニット）が、好ましくはジメチルシロキサン単位（ユニット）である。例えば、本ヒドロキシル終末化ポリジ有機シロキサンが、そのポリジメチルシロキサン鎖の各末端での複数のシラノール基を持っているある１ポリジメチルシロキサンたり得、あるいは、本ポリ有機シロキサンの一部もしくは全部が、１シラノール末端基および１Ｓｉ−アルコキシ末端基を持ってよく、例えば、ジメチルメトキシシリル末端単位（ユニット）である。これらジ有機シロキサン単位（ユニット）が、複数のジメチルシロキサン単位（ユニット）に加えもしくはこれらに代え、複数のメチルフェニルシロキサン単位（ユニット）、複数のアルキルメチルシロキサンもしくはジアルキルシロキサン単位（ユニット）を含み得、ここで、そのアルキル基が、２以上、例えば、２〜１２の炭素原子を持ち、ジフェニルシロキサン単位（ユニット）、メチルビニルシロキサン単位（ユニット）、もしくはメチルアリールアルキル（アラルキル）シロキサン単位（ユニット）を含み得る。複数のメチルフェニルシロキサン単位（ユニット）が、気体（ガス）障壁（バリア）特性を持つように設計（デザイン）されたポリマー組成物において使用されているようなある１充填剤もしくはある１色素を処理していくのに好まれていることが、ある。複数のメチルビニルシロキサン単位（ユニット）が、ポリオレフィンマトリックスに対する処理充填剤もしくは処理色素の接着を向上させることが、ある。
【０００９】
このヒドロキシル終末化ポリジ有機シロキサンから生成された本発明のポリジ有機シロキサンが、例えば、実質的に線状のポリジ有機シロキサンたり得、そのポリジメチルシロキサン鎖の各末端での複数の−ＳｉＲ”（ＯＲ’）2基もしくは複数の−Ｓｉ（ＯＲ’）3基を持っているポリジメチルシロキサンのようである。我々が、これが、主生成物であると思い、本アルコキシシランおよび本ヒドロキシル終末化ポリジ有機シロキサンが、約１：１の本ヒドロキシル終末化ポリジ有機シロキサンの複数のシラノール基に対する本アルコキシシランたるＲ”Ｓｉ（ＯＲ’）3および／またはＳｉ（ＯＲ’）4のモル比においてあるいは１：１を上回る複数のシラノール基に対する本アルコキシシランのモル比を用いて反応させられている場合である。もし、出発原料として使用された本ヒドロキシル終末化ポリジ有機シロキサンが、Ｔ分岐もしくはＱ分岐を含有すれば、これから生成された本発明のポリジ有機シロキサンが、分岐される。
【００１０】
本ヒドロキシル終末化ポリジ有機シロキサンの複数のシラノール基に対する本アルコキシシランたるＲ”Ｓｉ（ＯＲ’）3および／またはＳｉ（ＯＲ’）4のモル比が、１：１未満である場合、例えば、１：２〜１：３の範囲中にあれば、本発明のポリジ有機シロキサンが、その鎖の末端での複数の−ＳｉＲ”（ＯＲ’）2基もしくは複数の−Ｓｉ（ＯＲ’）3基を持つだけでなく、複数のポリジ有機シロキサン鎖を繋いでいる（リンクさせている）複数の−ＳｉＲ”（ＯＲ’）−基もしくは複数の−Ｓｉ（ＯＲ’）2基をも持ってよく、少なくとも３シラノール基を有する式Ｒ”Ｓｉ（ＯＲ’）3のある１アルコキシシランもしくは式Ｓｉ（ＯＲ’）4のある１テトラアルコキシシランのある１分子の多重反応から由来されたある幾つかの、Ｒ”ＳｉＯ3/2、Ｒ”ＯＳｉＯ3/2、もしくはＳｉＯ4/2樹脂状分岐単位（ユニット）もである。ある幾らかの分岐および／または鎖の伸びが、起こることが、あり、複数のシラノール基に対する本アルコキシシランたるＲ”Ｓｉ（ＯＲ’）3および／またはＳｉ（ＯＲ’）4のモル比が、約１：１である場合である。
【００１１】
本ヒドロキシル終末化ポリジ有機シロキサン試薬が、一般的に少なくとも２、好ましくは少なくとも４、もしくは６のシロキサン単位（ユニット）〜３０、５０、もしくは１００に至るまでのシロキサン単位（ユニット）の重合度（ＤＰ）を持つ。好まれた１実施形態中、本ヒドロキシル終末化ポリジ有機シロキサン試薬が、１２のＤＰを持つ。このような試薬が、普通、対応しているより低いＤＰのヒドロキシル終末化ポリジ有機シロキサンよりも安く、より揮発性でない一方、より高いＤＰの試薬よりも反応性である。これから調製された本ポリジ有機シロキサン疎水化剤が、似たＤＰを持つことが、あるが、しばしば、そのシロキサン鎖の鎖の伸びを通したＤＰの増加を持つ。本ポリジ有機シロキサン疎水化剤が、例えば、４もしくは６〜２５０に至るまでのシロキサン単位（ユニット）の範囲中のある１ＤＰを持ってよい。本ポリジ有機シロキサン疎水化剤が、好ましくはある１液体であり、例えば、２５℃での２〜２００００センチストークス（ｍｍ2／秒）の範囲中のある１粘度を持っており、ある１充填剤、ある１色素、もしくはある１鉱物を予め処理するために使用されているような場合である。本ポリジ有機シロキサン疎水化剤が、ある１液体もしくはある１固体であってよく、ある１充填剤もしくはある１色素と混合していくと同時に有機プラスチックもしくはラバーマトリックス材料と混合されているような場合である。
【００１２】
本ヒドロキシル終末化ポリジ有機シロキサンと反応させられている式Ｒ”Ｓｉ（ＯＲ’）3の本アルコキシシラン中、Ｒ”が、アルキル基、アルケニル基、もしくはアリール基を好ましくは表し、各Ｒ’が、１〜４炭素原子を持っているアルキル基、特にメチル基もしくはエチル基を表す。本ポリジ有機シロキサン生成物が、これゆえ、式−ＳｉＲ（ＯＲ’）2の少なくとも１終末基を好ましくは持ち、式中、Ｒが、アルキル基、アルケニル基、もしくはアリール基を表し、各Ｒ’が、１〜４炭素原子を持っているアルキル基を表す。基Ｒが、例えば、１〜２０炭素原子を持っているアルキル基たり得、例えば、メチル基、エチル基、プロピル基、オクチル基、ドデシル基である。少なくとも３炭素原子を持っている複数のアルキル基Ｒ、例えば、プロピル、ブチル、イソブチル、アミル、ヘキシル、オクチル、もしくは２−エチルヘキシルのような３〜８炭素原子を持っている複数のアルキル基が、複数の充填剤もしくは複数の色素を疎水性としていくことにおいて特に有効であることが、ある。基Ｒが、或いはビニルのような２０までの炭素原子を持っているアルケニル基またはフェニルのようなアリール基たり得る。式ＲＳｉ（ＯＲ’）3の複数のアルコキシシランのある１混合物が、本ヒドロキシル終末化ポリジ有機シロキサンと反応させられ得、例えば、異なるアルキル基および／またはアルケニル基および／またはアリール基Ｒを持っている複数のアルコキシシランであり、こうして本発明のポリジ有機シロキサンが、同一ポリマー鎖上、異なる−ＳｉＲ（ＯＲ’）2基を含有し得る。トリアルコキシシランおよびテトラアルコキシシランのある１混合物が、本ヒドロキシル終末化ポリジ有機シロキサンと反応させられ得、複数の−ＳｉＲ（ＯＲ’）2基および複数の−Ｓｉ（ＯＲ’）3基を含有しているある１ポリジ有機シロキサンを生成させるに至る。Ｒ”が、或いは、ハロアルキル、例えば、クロロプロピルもしくはトリフルオロプロピル、フェニルメチル、メルカプトプロピル、アミノアルキル、例えば、アミノプロピル、アミノエチルアミノプロピル、もしくはビニルベンジルエチレンジアミンプロピル、ビニルベンジル、ウレアプロピル、グリシドキシプロピル、メタクリロキシプロピル、ホスホン酸プロピルメチル、またはそのアルキル鎖上の４級アンモニウム塩タイプの官能基、例えば、塩化オクタデシルプロピルアンモニウムのような置換アルキル基たり得る。一般的に、本発明に従っているある１ポリジ有機シロキサンを用いる処理が、本充填剤、本色素、もしくは本鉱物粉をより疎水性とし、特に、基Ｒ”が、炭化水素基である場合である。大抵の有機ポリマーに関し、ある１充填剤をより疎水性としていくことが、当該ポリマーとより相容れるようにする。ある幾つかの極性ポリマーに関し、置換アルキル基Ｒ”が、当該ポリマーとの最適の相容性を与えるように選ばれ得る。
【００１３】
本ヒドロキシル終末化ポリジ有機シロキサンと反応させられ得る式Ｓｉ（ＯＲ’）4のテトラアルコキシシランの複数の例が、テトラエトキシシラン（珪酸テトラエチル）およびテトラメトキシシランである。
【００１４】
式Ｒ”Ｓｉ（ＯＲ’）3もしくは式Ｓｉ（ＯＲ’）4の本アルコキシシランが、複数のＳｉ−アルコキシ基との複数のシラノール基の縮合用のある１触媒の存在下、本ヒドロキシル終末化ポリジ有機シロキサンと反応させられている。該触媒が、例えば、チタン酸エステルのような４Ｂ族金属もしくは５Ｂ族金属のある１エステルたり得、例えば、チタン酸テトラブチル（チタンテトラ（ｎ−ブトキシド））もしくはチタン酸テトラプロピルまたはキレート化チタンエステルである。この反応が、該チタン酸エステル触媒の存在下、常温もしくは常圧において完遂され得；僅かに上昇された温度が、もし、望まれたら、使用され得る。本発明のポリジ有機シロキサンが、特にチタンエステル触媒を使用しながら調製されたものが、複数のＳｉ−アルコキシ基および如何なる残っている複数のＳｉ−ＯＨ基をも通して複数の鉱物充填剤および複数の色素との高い反応性を持ち、非常に低いレベルの反応されなかったモノマーシランしか含有しない。
【００１５】
使用され得る複数のＳｉ−アルコキシ基との複数のシラノール基の縮合用の代わりの複数の触媒が、複数のアミノシラン、例えば、３−アミノプロピルトリメトキシシラン、３−アミノプロピルトリエトキシシラン、（２−アミノエチル）−３−アミノプロピルトリメトキシシラン、もしくは２−メチル−３−アミノプロピルトリメトキシシランのような複数のアミノアルキルトリアルコキシシラン、および／または、複数のＳｉ結合アミノアルキル基を含有している複数のアミノシロキサン、例えば、複数の３−アミノプロピルジメトキシシリル基を用いて終末化されたある１ポリジ有機シロキサンを包含する。このようなアミノシランが、本試薬Ｒ”Ｓｉ（ＯＲ’）3としておよび本シラノール縮合触媒として両方、作用し得る。該アミノシランが、本試薬Ｒ”Ｓｉ（ＯＲ’）3としてだけ使用され得、あるいは、本ヒドロキシル終末化ポリジ有機シロキサンが、ある１アミノシランＲ”Ｓｉ（ＯＲ’）3および式Ｒ”Ｓｉ（ＯＲ’）3のもう１種別のある試薬のある１混合物、例えば、プロピルトリメトキシシランおよび３−アミノプロピルトリエトキシシランのある１混合物と反応させられ得る。この反応生成物が、反応されなかったアミノシランもしくはアミノシロキサンおよび／または反応されなかったヒドロキシル終末化ポリジ有機シロキサンとの式−ＳｉＲ”（ＯＲ’）2の少なくとも１終末基を持っている本ポリジ有機シロキサンのある１ブレンドであってよい。このようなブレンドが、本ポリジ有機シロキサンを分離させるに至ることを必要とすることなく、複数の充填剤、複数の色素、および複数の鉱物粉用疎水化剤として一般的に有効である。該ブレンドが、式−ＳｉＲ”（ＯＲ’）2の少なくとも１終末基を持っている本ポリジ有機シロキサン少なくとも５０重量％と本アミノシランもしくは本アミノシロキサン５０％に至るまでとを好ましくは含む。
【００１６】
アルコールＲ’ＯＨが、本シランＲＳｉ（ＯＲ’）3もしくは本シランＳｉ（ＯＲ’）4と本ヒドロキシル終末化ポリジ有機シロキサンとからの本珪酸アルキル官能基ポリジ有機シロキサンの形成の間中、放出されている。該アルコールが、減圧真空下において取り除いていくか、加熱していくか、もしくは脱気していくことを通じて有利に除かれ得、反応の程度を増加させるに至り、放出された該アルコールを捕捉するに至る。該反応の終わりにおいて反応されなかった残っている如何なるモノマーシランも同様に除かれ得る。
【００１７】
本発明のポリジ有機シロキサン疎水化剤が、有機硅素樹脂、特に複数のＳｉ−ＯＨ基もしくは複数のＳｉ−アルコキシ基を含有している有機硅素樹脂とブレンドされ得る。該有機硅素樹脂が、一般的に非線状シロキサン樹脂であり、好ましくは式ＺaＳｉＯ4-a/2の複数のシロキサン単位からなり、式中、Ｚが、ヒドロキシル、炭化水素、もしくは炭化水素オキシ基を指定し、式中、ａが、０．５〜２．４の平均値を持つ。好ましくは複数のテトラ官能（Ｑ）基ＳｉＯ4/2および／または式ＺＳｉＯ3/2の複数のトリ官能基と共に式Ｚ3ＳｉＯ1/2の１価の複数のトリ炭化水素シロキシ（Ｍ）基からなり、式中、Ｚが、１価の炭化水素基またはヒドロキシル基もしくは炭化水素オキシ基を指定する。もし、当該樹脂が、ＭＱ樹脂であれば、Ｑ基に対するＭ基の数比が、好ましくは０．４：１〜２．５：１（０．８６〜２．１５の式ＺaＳｉＯ4-a/2におけるａのある１つの値に等価）の範囲中にあり、より好ましくは０．５：１〜１．１：１である。ａの似た値を持っているＭＴ樹脂が、交代に使用され得る。本有機硅素樹脂（Ｃ）が、室温においてある１固体たり得、あるいは、複数のＭＱ樹脂が、１．２よりも高いＭ／Ｑ比を持っているが、これらが、一般的に液体であり、使用され得る。本有機硅素樹脂が、もし、存在すれば、好ましくは式−ＳｉＲ”（ＯＲ’）2もしくは式−Ｓｉ（ＯＲ’）3の終末基を持っているポリジ有機シロキサンに関し２：９８〜４０：６０の重量比において存在しており、より好ましくは５：９５〜２０：８０に至るまでであり、特に約１０：９０である。本有機硅素樹脂の存在が、硬化成型プラスチック材料において使用されるようにある１充填剤を処理していくのに好まれていることのあるのが、その成型構造を強くしていくことにおいて助けとなることが、あるからである。
【００１８】
このような分岐有機硅素樹脂ＺaＳｉＯ4-a/2が、式中、少なくともある幾つかの基Ｚが、ヒドロキシルもしくは炭化水素オキシであり、式中、ａが、０．２〜２．４の平均値を持ち、或いは本発明のポリジ有機シロキサン処理剤の調製の間中、式Ｒ”Ｓｉ（ＯＲ’）3および／または式Ｓｉ（ＯＲ’）4のヒドロキシル終末化ポリジ有機シロキサンおよびアルコキシシランを用いて処理され得、分岐ポリジ有機シロキサン処理剤を生成させるに至る。該分岐有機硅素樹脂が、好ましくは該ヒドロキシル終末化ポリジ有機シロキサンおよび該アルコキシシランと同時に反応させられているが、或いは該ポリジ有機シロキサンが、該アルコキシシランと反応させられる前、該ヒドロキシル終末化ポリジ有機シロキサンと反応させられ得る。
【００１９】
好ましくは、本発明において使用されたポリジ有機シロキサンが、式−ＳｉＲ”（ＯＲ’）2もしくは式−Ｓｉ（ＯＲ’）3の、１よりも多い、好ましくは２、もしくは２さえよりも多い終末基を持つ。処理していく本ポリジ有機シロキサン上のより多いアルコキシ基ＳｉＲ”（ＯＲ’）2もしくはアルコキシ基−Ｓｉ（ＯＲ’）3の存在が、処理された粒子の疎水化への好い効果を持ち、ふさわしい表面を有する、ある１充填剤、ある１色素、もしくはある１鉱物粉を生成させるように助ける。このような表面が、該充填剤、該色素、もしくは該鉱物粉を用いる本処理剤の化学結合、例えば、共有結合から、または、ある１樹脂中へのこれらアルコキシ基の加水分解−縮合経由の、該充填剤、該色素、もしくは該鉱物粉の少なくとも一部被覆から、結果得られ−有機プラスチックもしくはラバーマトリックス材料との相容性の高められた表面のようである。
【００２０】
本発明に従いながら処理され得る鉱物充填剤もしくは色素の複数の例が、二酸化チタン、（三）水酸化アルミニウム（ＡＴＨとも呼ばれた）、（二）水酸化マグネシウム、雲母（マイカ）、高陵石（カオリン）、炭酸カルシウム、ナトリウム、カリウム、マグネシウム、カルシウム、およびバリウムの、非水和、一部水和、もしくは水和の、弗化物、塩化物、臭化物、沃化物、クロム酸塩、炭酸塩、水酸化物、燐酸塩、燐酸水素塩、硝酸塩、酸化物、および硫酸塩；酸化亜鉛、酸化アルミニウム、五酸化アンチモン、三酸化アンチモン、酸化ベリリウム、酸化クロム、酸化鉄、リトポン、硼酸、または、硼酸亜鉛、メタ硼酸バリウム、もしくは硼酸アルミニウムのような硼酸塩、アルミノシリケートのような混合金属酸化物、蛭石（バーミキュライト）、発煙シリカ、融合シリカ、沈降シリカ、石英（クウォーツ）、砂、およびシリカゲルを包含しているシリカ；籾殻灰、セラミックビーズおよびガラスビーズ、沸石（ゼオライト）、アルミニウムフレークもしくはアルミニウム粉、青銅（ブロンズ）粉、銅、金、モリブデン、ニッケル、銀粉もしくは銀フレーク、ステンレス鋼（スチール）粉、タングステンのような金属、含水珪酸カルシウム、チタン酸バリウム、シリカ−カーボンブラック複合材料、官能基化カーボンナノチューブ、セメント、フライアッシュ、スレート粉末、セラミックビーズもしくはガラスビーズ、ベントナイト、粘土（クレー）、滑石（タルク）、無煙炭、燐灰石（アパタイト）、アタパルジャイト、窒化硼素、クリストバル石（クリストバライト）、珪藻土、苦灰石（ドロマイト）、フェライト、長石、黒鉛（グラファイト）、焼かれた高陵石（カオリン）、二硫化モリブデン、パーライト、軽石、葉蝋石（ピロフィライト）、海泡石、錫酸亜鉛、硫化亜鉛、もしくは珪灰石を包含する。本発明は、複数の鉱物充填剤および複数の色素の処理に限られておらず；複数の有機ポリマーマトリックスとのそれらの相容性を増加させるに至る疎水性処理を必要とすることのある他の複数の充填剤、例えば、木材粉末、木材繊維、綿繊維、または麦藁、麻、亜麻、ボンベイ麻（ケナフ）、カポック、黄麻（ジュート）、ラミー、シサル麻（サイザル麻）、ヘニケン、玉蜀黍（コーン）繊維もしくはコイア、豆殻もしくは籾殻、リグニン、澱粉（スターチ）、もしくはセルロースとセルロース含有生産物とのような農業繊維のような天然繊維、または、アラミド繊維、ナイロン繊維、綿繊維、もしくはガラス繊維（グラスファイバー）、もしくは、ポリテトラフルオロエチレンもしくはポリエチレンのプラスチックミクロ球のようなある特定の合成繊維であり、本発明が、これらのような充填剤の処理を包含する。本充填剤が、アゾ染料、インディゴ染料、トリフェニルメタン染料、アントラキノン染料、ヒドロキノン染料、もしくはキサンチン染料を取り込んでいるもののような固体有機色素、または、ポリクロロビフェニルオキシドもしくはデカブロモジフェニルオキシドまたは燐含有難燃剤のような固体有機難燃剤たり得る。
【００２１】
本発明のポリジ有機シロキサンが、普通、本充填剤、本色素、もしくは本鉱物粉に適用されており、少なくとも０．１もしくは０．５重量％〜５もしくは１０重量％に至るまでであり、例えば、充填剤、色素、もしくは鉱物粉上のポリジ有機シロキサン０．５〜３重量％の範囲中である。本発明に従っている１種よりも多いポリジ有機シロキサンが、もし、望まれたら、本充填剤、本色素、もしくは本鉱物粉に適用され得、例えば、式−ＳｉＲ（ＯＲ’）2の終末基における異なるアルキル基Ｒを持っているポリジ有機シロキサンである。本ポリジ有機シロキサンが、種々の道（やり方）において適用され得る。例えば、本ポリジ有機シロキサンが、攪拌された粉に対する噴霧もしくは滴下により適用され得、あるいは、溶媒中において充填剤と混合され得、次いで、乾かしていく。１種よりも多い充填剤および／または色素が、本ポリジ有機シロキサンと同時に処理され得、特にもし、それらが、同一プラスチックもしくはラバー組成物において使用されているようであればである。本充填剤、本色素、もしくは本鉱物が、望まれた粒子サイズに小さくされてしまう前、本ポリジ有機シロキサンを加えるのが、有利であることが、あり、こうして、本充填剤、本色素、もしくは本鉱物が、本ポリジ有機シロキサン存在下、粉とされ得る。
【００２２】
本発明が、プラスチック組成物もしくはラバー組成物を生成させていくある１過程（プロセス）を包含し、有機プラスチックもしくはラバーマトリックス材料が、ある１充填剤もしくはある１色素と、上で定義されたとおりの式−ＳｉＲ”（ＯＲ’）2もしくは式−Ｓｉ（ＯＲ’）3の少なくとも１終末基を持っているある１ポリジ有機シロキサンと、混合されていることにおいて特徴化された。有機プラスチックもしくはラバー材料により、我々が、炭素の化学に基づいたある１材料を意味し、ある１ポリマーであり、ここで、該ポリマーの背骨（骨格）における原子の少なくとも半分が、炭素原子である。
【００２３】
こうして処理された本充填剤もしくは本色素が、引き続き、プラスチックマトリックスもしくはラバーマトリックスと混合され得る。本発明のポリジ有機シロキサンが、或いは、加工されていくに連れ、本充填剤もしくは本色素に適用され得、こうしてプラスチックマトリックス材料もしくはラバーマトリックス材料が、ある１充填剤もしくはある１色素と、本ポリジ有機シロキサンと、混合されている。例えば、本ポリジ有機シロキサンが、充填剤／ポリマーマスターバッチ調製の間中、加えられ得、あるいは、徹底的な混合に関与している加工工程（ステップ）、例えば、押し出し工程（ステップ）の前もしくは間中、充填剤／ポリマー複合材料に加えられ得る。もし、液体ポリジ有機シロキサン処理剤が、本充填剤もしくは本色素との混合と同時にプラスチックマトリックス材料もしくはラバーマトリックス材料と混合されていれば、本ポリジ有機シロキサンが、ある１担体、例えば、有孔固体担体上、加えられ得、あるいは、押し出し混合の間中、溶融し得るある１ワックスとブレンドされ得、本組成物における本ポリジ有機シロキサンの分散を助けるに至る。
【００２４】
本発明のポリジ有機シランを用いる処理が、本充填剤もしくは本色素の疎水性を増加させ、ラバー材料もしくはプラスチック材料とより相容れるようにし、こうしてプラスチックマトリックスもしくはラバーマトリックスにおける分散を向上させる。複数のポリマーマトリックスにおける相容性および分散の向上が、加工している間中、混合を向上させ（粘度を抑えていることを通してエネルギーを節約している）、充填された本プラスチック複合材料もしくは本ラバー複合材料の仕上がり特性を向上させる。本充填剤もしくは本色素が、使用されており、機械強度、耐火性、またはそれを含有している本プラスチック組成物もしくは本ラバー組成物に対する耐摩耗性のような望まれた特性を付与するに至り、処理されたのではない充填剤もしくは処理されたのではない色素に比べたら、処理されたのを使用している場合、そんな特性が、一般的に増加されている。アルキルもしくはアルケニルトリアルコキシシランのような複数のシランが、使用されてきており、複数の充填剤および複数の色素を処理するに至り、これらを疎水性とするに至るが、発熱による本充填剤もしくは本色素との乾式混合の間中および／または処理された本充填剤もしくは本色素の乾燥の間中、それらの高い蒸気圧のせいで、揮発されたようになる傾向にある。本発明に従いながら使用されたポリジ有機シランが、より低い蒸気圧を持ち、混合しているかもしくは乾燥させている間中、実質的に揮発されておらず、こうして本鉱物充填剤もしくは本色素の疎水性の増加が、本プラスチック組成物もしくは本ラバー組成物中に取り込まれるまでずっと、保持されている。本発明の複数のポリジ有機シランが、２５℃での２０００Ｐａよりも低い蒸気圧を持ち、普通１０００Ｐａよりも低く、２５℃において特に５００Ｐａよりも低い。本発明の複数のポリジ有機シランが、大気圧での１１０℃よりも高い沸点を持ち、普通１６０℃よりも高く、大気圧において好ましくは２００℃よりも高い。
【００２５】
処理された本充填剤もしくは本色素が、広く種々のプラスチック材料もしくはラバー材料に基づいた複数の組成物中に取り込まれ得る。該プラスチック材料が、熱可塑性、例えば、ポリプロピレンもしくはプロピレン共重合体（コポリマー）、ポリエチレン、ポリメチルペンテン、塩素化ポリエチレン、弗素化エチレンプロピレン共重合体（コポリマー）、エチレンクロロトリフルオロエチレン共重合体（コポリマー）、エチレンテトラフルオロエチレン共重合体（コポリマー）、エチレン酢酸エチル共重合体（コポリマー）、もしくは環状オレフィン共重合体（コポリマー）のようなポリオレフィン、ポリ塩化ビニル（ＰＶＣ）、塩素化ＰＶＣ、ポリ塩化ビニリデン、ポリ弗化ビニリデン、またはエチレン酢酸ビニル共重合体（コポリマー）もしくはエチレンビニルアルコール共重合体（コポリマー、ＥＶＡ）のようなビニルポリマー、ポリメタクリル酸メチルもしくはスチレンメタクリル酸メチル共重合体（コポリマー）、ポリアクリロニトリルもしくはスチレンアクリロニトリル共重合体（コポリマー）、あるいはアクリロニトリルスチレンアクリレート共重合体（コポリマー）またはポリカーボネートもしくはＰＶＣとのそのブレンドのようなアクリルポリマー、テトラフルオロエチレン過弗化プロピレン共重合体（コポリマー）、ポリブチレンテレフタレートもしくはポリエチレンテレフタレートのようなポリエステル、ポリアミドもしくはポリアミド−イミドもしくはポリイミドもしくはポリアリールアミドもしくはポリエーテルイミドもしくは衝撃修飾ポリアミド、ポリウレタン、ポリスチレン、もしくはスチレンマレイン酸無水物共重合体（コポリマー）、ポリアリールエート、ポリスルホン、ポリエーテルエーテルケトン、脂肪族ポリケトン、ポリエーテルスルホン、ポリフェニレンエーテル、ポリフェニレンスルフィド、ポリフェニレンスルホン、ポリオキシメチレン、ポリピロール、もしくはポリカーボネート、酢酸セルロース、酢酸酪酸セルロース、もしくはプロピオン酸セルロースのようなセルロースポリマーたり得、あるいは、熱硬化性、例えば、不飽和ポリエステル、アルキド樹脂、ポリウレタン、エポキシ樹脂、フェノール樹脂、もしくはアミノホルムアルデヒド樹脂たり得、あるいは、イオノマーもしくは液晶ポリマーたり得る。複数のラバー（ゴム）材料の例が、天然ゴム、ポリブタジエン、ポリイソプレン、ポリクロロプレン、ポリイソブチレンもしくはブタジエンスチレン共重合体（コポリマー）、アクリロニトリルブタジエンスチレン共重合体（コポリマー、ＡＢＳ）もしくはポリカーボネートとのそのブレンド、またはメタクリレートアクリロニトリルブタジエンスチレン共重合体（コポリマー）のような合成ジエンゴム、ブロック共重合体（コポリマー）ラバー（ゴム）、ブチルゴム、ニトリルゴム、もしくはエチレンプロピレン共重合体（コポリマー、ＥＰＤＭ）ラバー（ゴム）、または、ポリオレフィン、ポリフェニレンエーテル、もしくはポリスチレンのような熱可塑性樹脂との上のラバー（ゴム）のいずれかのブレンドを包含し、ＥＰＤＭのような低ジエン不飽和を持っているかもしくはジエン不飽和を持っていないオレフィンエラストマーとのポリプロピレンのような熱可塑性ポリオレフィンのＴＰＯブレンドを包含している。これらのような充填組成物における充填剤もしくは色素の濃度が、広く変動し得；例えば、処理された本充填剤もしくは本色素が、当該組成物の１もしくは２重量％〜８０もしくは９０重量％に至るまでを形成し得る。これら充填されたプラスチック組成物およびラバー組成物が、例えば、ワイヤおよびケーブルに鞘をしていくような、パッケージしていくような、自動車部品および器具部品、建設用のシール剤および接着剤、コーティング、建設材料、不織布、農業用フィルム、もしくは排管（排液パイプ）のような、応用において使用され得る。
【００２６】
本発明に従いながら処理されたある１充填剤の特定の１例が、ケーブル絶縁および配線絶縁用のポリエチレンもしくはＥＶＡにおいて使用された（三）水酸化アルミニウムであり、耐火性を高めるに至る。本発明に従っているある１ポリジ有機シロキサンを用いて処理された（三）水酸化アルミニウムを含有しているポリエチレンが、従来のカップリング剤を用いて処理された（三）水酸化アルミニウムを含有しているポリエチレンよりも３％高い限界酸素指標を持った。
【００２７】
本発明に従いながら処理された充填剤の更なる複数の例が、建設産業におけるポリウレタンシール剤および複数の接着剤における強化充填剤としての使用用の挽かれたシリカ、ＰＶＣにおける、例えば、窓枠用の、もしくは、ポリプロピレン、ポリエチレン、もしくはＡＢＳにおける、白色化剤および／またはＵＶ吸収剤としての使用用の二酸化チタン、ポリプロピレンパッケージ、ＰＶＣ窓枠、もしくは、ＰＶＣ管（パイプ）、もしくはポリエチレン管（パイプ）における使用用の炭酸カルシウム、電気器具におけるプラスチックマトリックスもしくはラバーマトリックスにおける使用用の磁気（を帯びた）粉、ならびに信号機用の有機コーティングバインダーにおける反射材料としての使用用のガラスミクロビーズを包含する。本発明に従いながら処理されたカオリンが、ワイヤへの応用およびケーブルへの応用用のＰＶＣにおいて使用されており、溶媒耐性、寸法安定性、および電気特性を向上させるに至り、車用マット用のＰＶＣにおいても使用されている。本発明に従いながら処理されたタルクが、パネルもしくは装備品のような自動車部品用のポリプロピレンにおいてまたは自動車バンパー用のＴＰＯブレンドにおいて使用されており、堅さを向上させ、熱捩れおよび金型縮みを抑えるに至り、あるいはケーブル絶縁用塩素化ポリエチレンにおいて使用されている。タルク、シリカ、もしくは炭酸カルシウムが、本発明に従いながら処理され得、抗ブロック化剤として食品等級（グレード）でのパッケージ用の、ポリエチレン、ポリプロピレン、もしくはポリスチレンのようなポリオレフィンにおいて使用され得る。滑石（タルク）もしくはガラス繊維（グラスファイバー）が、本発明に従いながら処理され得、電気ケージング用のポリカーボネートにおいて使用され得、堅さを向上させるに至る。本発明に従いながら処理されたマイカが、射出成型されたパッケージ用のポリプロピレンにおいて使用され得、誘電特性、熱特性、および機械特性、白さ、ならびに透明性を向上させるに至り、あるいは、農業用フィルム、排管（排液パイプ）、不織布、縄（ロープ）、および土壌格子用のポリプロピレンにおいて使用され得る。本発明に従いながら処理された珪灰石が、自動車用品パネル、計器板、および装備品用のポリプロピレンにおいて使用され得、堅さおよび曲げ強さを向上させるに至る。カーボンブラックおよび／またはシリカが、機械性能を向上させるように処理されたラバータイヤ中での取り込み用に本発明に従いながら処理され得る。粘土（クレー）、滑石（タルク）、および／または二酸化チタンが、ある１タイヤのホワイトウォール中での取り込み用に処理され得、固さ、ストレス−歪み特性、および裂けていくのに対する抵抗性を向上させるに至る。粘土（クレー）、滑石（タルク）、雲母（マイカ）、もしくは炭酸カルシウムが、ある１タイヤのラバー内部ライナー中での取り込み用に本発明に従いながら処理され得、良好な空気（エア）保持を確かにするに至る。木材粉末が、ポリプロピレン、ポリエチレン、もしくはＰＶＣ中での取り込み用に本発明に従いながら処理され得、デッキ、パレット、アウトドア、またはインテリア家具もしくは自動車ドアパネル用に使用された場合の、機械特性、耐久性、および耐候性を向上させるに至る。複数のＰＶＣ用安定化充填剤、例えば、ステアリン酸亜鉛ステアリン酸カルシウム混合物のようなカルボン酸亜鉛またはヒドロタルク酸塩（ｈｙｄｒｏｔａｌｃｉｔｅ）が、任意に炭酸カルシウムおよび／または二酸化チタンとの組み合わせにおいて本発明に従いながら処理され得る。
【００２８】
複数のプラスチックもしくは複数のラバーにおける使用用に意図された処理された複数の色素もしくは複数の充填剤を生成させている他、本発明は、他の複数の領域、例えば、化学もしくは冶金の複数の産業過程（プロセス）のような、特に複数の産業過程（プロセス）において非常に有用な、処理された複数の鉱物粉を得るのを可能とする。本発明に従っているある１処理剤が、本鉱物粉の疎水性を高める。これゆえ、本鉱物充填剤をより自由に流動させておき得、湿気存在下、ケーキ化に抵抗性とし得、例えば、もし、本鉱物粉が、ある１ホッパー中、保管されており、ある１ホッパーから、投入されているように必要とされていればである。これゆえ、もう１つ別のある好まれた実施形態中、本発明に従っている鉱物粉が、化学もしくは冶金の加工における加工助剤として使用されている。
【００２９】
本発明に従いながら処理され得る複数の鉱物粉の例が、酸化カルシウム（生石灰）を包含し、色素鉄を処理していくことにおいて生産された最終鋼において欲されなかった複数の硫黄もしくはスルフィドの化合物を捕捉するのに使用されている。本発明に従っているある１ポリジ有機シロキサンを用いる処理が、例えば、０．０５〜０．１重量％において水酸化カルシウムに至る加水分解を阻害し、該粉の流動性を向上させ、該酸化カルシウムを自由に流動させておき、保管時のケーキ化を止めるように助けている。酸化マグネシウムも、これも色素鉄を処理していくことにおいて使用されているが、これを自由に流動させておくように本発明に従っているある１ポリジ有機シロキサンを用いて処理され得る。紙を白くするのに製紙の間中、加えている二酸化チタンおよび／または炭酸カルシウムの粉も、これらを自由に流動させておき、紙の白さを向上させるように本発明に従っているある１ポリジ有機シロキサンを用いて処理され得る。
【００３０】
複数の充填剤、複数の色素、および／または複数の鉱物粉を処理していくのに本発明に従いながら使用されたポリジ有機シロキサンが、よりしばしば、より低い生産コストであるとの、より低い〜非毒性でさえあるとの、並びに実質的により低いアルコールレベル（ＶＯＣ）を処理時放出しているとの、いつもの伝統的な複数の有機トリアルコキシシラン表面処理剤を凌駕する、有意な複数の有益さを提示することが、ある。後者が、安全面での理由および環境面での理由でのある１利点であるのが、特に、複数の低揮発性有機含量（低ＶＯＣ）過程（プロセス）が、益々緊縮的な複数のＨＳＥ規制下、産業にとってこの頃、益々重要となっている。
【００３１】
輪をかけて、本発明に従っているポリジ有機シロキサンが、加工の有意な容易さ、および、加工の時間の削減を提供する。実際、複数の充填剤、複数の色素、および／または複数の鉱物粉の処理後生成されたアルコールを除くことが、乾燥工程（ステップ）の削減を必要とし、並びに、本発明のポリジ有機シロキサンが、前記プラスチックマトリックスもしくは前記ラバーマトリックスと共に加工していっている間中、複数の充填剤、複数の色素、および／または複数の鉱物粉に適用されている場合、押し出しの間中、より少ないガス抜き時間を必要とする。
【００３２】
全体で、本発明のポリジ有機シロキサンが、省エネ、コスト削減、加工の容易さ、健康、安全、および、環境面での複数の有益さの項目における実質的な複数の利点を提供することが、ある。
【００３３】
ある１例として、複数の充填剤の処理に使用された、毒性と見なされた、ビニルトリス（２−メトキシエトキシ）シランが、ビニルトリス（２−メトキシエトキシ）シランよりも７倍少ない（１／７の）アルコールを処理時放出している、毒性でないと分類された、本発明のｎ−プロピルジエトキシシリル終末化ポリジメチルシロキサン（ＤＰ１６）により、有利に置き換えられている。
【実施例】
【００３４】
本発明が、以降の複数の実施例により、例証されている。
【００３５】
複数の有機ポリシロキサンの調製：
ＤＰ１２．６のヒドロキシ終末化ポリジメチルシロキサン２８８ｇが、窒素下、数分間、ｎ−プロピルトリメトキシシラン１０４ｇと共に攪拌された。チタンｎ−ブトキシド２ｇが、攪拌下、次いで、加えられた。その生成物が全て均一となるまでずっと、この混合が、継続された。その重合体（ポリマー）生成物Ａ１の特徴化が、ＧＰＣにより求められた平均分子量１，７００を有し、ＮＭＲにより求められたとおりのこの反応時の平均ＤＰ１５〜１９を有する、式中、Ｒが、プロピルであり、各Ｒ’が、メチルである、−ＳｉＲ（ＯＲ’）2の主な基の構造の珪酸ｎ−プロピル官能基ポリジメチルシロキサンの形成を確かめた。分岐単位−ＳｉＲ（ＯＲ’）Ｏ0.5および分岐単位−ＳｉＲＯ1.0も最終生成物の一部として観察された。或いは、形成されたメタノールが、大気圧においてもしくは減圧下、取り除かれた。
【００３６】
ＤＰ４．２のヒドロキシ終末化オリゴジメチルシロキサン１００ｇが、窒素下、数分間、ビニルトリメトキシシラン９０ｇと共に攪拌された。チタンｎ−ブトキシド３．９ｇが、攪拌下、次いで、加えられた。その生成物が全て均一となるまでずっと、この混合が、継続されたが、反応の完結までずっと、４０℃に至るまで更に熱せられた。そのオリゴマー生成物Ａ２のＮＭＲによる特徴化が、ＮＭＲにより求められたとおり、平均ＤＰ６．２を有する、式中、Ｒが、ビニルであり、各Ｒ’が、メチルである、−ＳｉＲ（ＯＲ’）2の主な基の構造の珪酸ビニル官能基ポリジメチルシロキサンの形成を確かめた。分岐単位−ＳｉＲ（ＯＲ’）Ｏ0.5および分岐単位−ＳｉＲＯ1.0も最終生成物の一部として観察された。
【００３７】
ＤＰ１２．６のヒドロキシ終末化ポリジメチルシロキサン１１０８ｇが、窒素下、数分間、ビニルトリメトキシシラン３６２ｇと共に攪拌された。チタンｎ−ブトキシド３０ｇが、攪拌下、次いで、加えられた。その生成物が全て均一となるまでずっと、この混合が、継続された。その重合体（ポリマー）生成物Ａ３のＮＭＲによる特徴化が、ＮＭＲにより求められたとおり、平均ＤＰ１５を有する、式中、Ｒが、ビニルであり、各Ｒ’が、メチルである、−ＳｉＲ（ＯＲ’）2の主な末端基の構造の珪酸ビニル官能基ポリジメチルシロキサンの形成を確かめた。繋がれた（リンクされた）−ＳｉＲ（ＯＲ’）−および分岐された単位−ＳｉＲＯ1.0のような基の構造も最終生成物の一部として観察された。
【００３８】
ＤＰ５３．３のヒドロキシ終末化ポリジメチルシロキサン１６４ｇが、窒素下、数分間、ビニルトリメトキシシラン１２．３ｇと共に攪拌された。チタンｎ−ブトキシド３．６ｇが、攪拌下、次いで、加えられた。その生成物が全て均一となるまでずっと、この混合が、継続されたが、反応の完結までずっと、４０℃に至るまで更に熱せられた。その重合体（ポリマー）生成物Ａ４のＮＭＲによる特徴化が、ＮＭＲにより求められたとおり、平均ＤＰ７９を有する、式中、Ｒが、ビニルであり、各Ｒ’が、メチルである、−ＳｉＲ（ＯＲ’）2の主な基の構造の珪酸ビニル官能基ポリジメチルシロキサンの形成を確かめた。分岐単位−ＳｉＲ（ＯＲ’）Ｏ0.5および分岐単位−ＳｉＲＯ1.0も最終生成物の一部として観察された。
【００３９】
ＤＰ４．２のヒドロキシ終末化オリゴジメチルシロキサン３２０ｇが、窒素下、数分間、アミノプロピルトリエトキシシラン４１２ｇと共に攪拌された。全く更なる縮合触媒が、加えられなかった。その生成物が全て均一となるまでずっと、この混合が、継続されたが、反応の完結までずっと、４０℃に至るまで更に熱せられた。そのオリゴマー生成物Ａ５のＮＭＲによる特徴化が、ＮＭＲにより求められたとおり、平均ＤＰ７．４を有する、式中、Ｒが、アミノプロピルであり、各Ｒ’が、エチルである、−ＳｉＲ（ＯＲ’）2の主な基の構造の珪酸アミノプロピル官能基ポリジメチルシロキサンの形成を確かめた。分岐単位−ＳｉＲ（ＯＲ’）Ｏ0.5および分岐単位−ＳｉＲＯ1.0も最終生成物の一部として観察された。
【００４０】
ＤＰ１２．６のヒドロキシ終末化ポリジメチルシロキサン５４６２ｇが、窒素下、数分間、アミノプロピルトリエトキシシラン２５３９ｇと共に攪拌された。全く更なる縮合触媒が、加えられなかった。その生成物が全て均一となるまでずっと、この混合が、継続された。その重合体（ポリマー）生成物Ａ６のＮＭＲによる特徴化が、ＮＭＲにより求められたとおり、平均ＤＰ１７を有する、式中、Ｒが、アミノプロピルであり、各Ｒ’が、エチルである、−ＳｉＲ（ＯＲ’）2の主な基の構造の珪酸アミノプロピル官能基ポリジメチルシロキサンの形成を確かめた。分岐単位−ＳｉＲ（ＯＲ’）Ｏ0.5および分岐単位−ＳｉＲＯ1.0も最終生成物の一部として観察された。
【００４１】
ＤＰ１２．６のヒドロキシ終末化ポリジメチルシロキサン１００ｇが、窒素下、数秒間、フェニルトリメトキシシラン４２．４ｇと共に攪拌された。チタンｎ−ブトキシド２．５ｇが、攪拌下、次いで、加えられた。その生成物が全て均一となるまでずっと、この混合が、継続された。その重合体（ポリマー）生成物Ａ７のＮＭＲによる特徴化が、ＮＭＲにより求められたとおり、平均ＤＰ１６を有する、式中、Ｒが、フェニルであり、各Ｒ’が、メチルである、−ＳｉＲ（ＯＲ’）2の主な基の構造の珪酸フェニル官能基ポリジメチルシロキサンの形成を確かめた。分岐単位−ＳｉＲ（ＯＲ’）Ｏ1.0および分岐単位−ＳｉＲＯ1.0も最終生成物の一部として観察された。
【００４２】
ＤＰ１２．６のヒドロキシ終末化ポリジメチルシロキサン１００ｇが、窒素下、数秒間、テトラメトキシシラン３２．５ｇと共に攪拌された。チタンｎ−ブトキシド２．５ｇが、攪拌下、次いで、加えられた。その生成物が全て均一となるまでずっと、この混合が、継続された。その重合体（ポリマー）生成物Ａ８のＮＭＲによる特徴化が、ＮＭＲにより求められたとおり、平均ＤＰ１５を有する、式中、Ｒ’が、メチルである、−Ｓｉ（ＯＲ’）3の主な基の構造のメトキシ珪酸官能基ポリジメチルシロキサンの形成を確かめた。分岐単位−Ｓｉ（ＯＲ’）Ｏ1.0および分岐単位−ＳｉＯ1.5も最終生成物の一部として観察された。
【００４３】
ＤＰ１２．６のヒドロキシ終末化ポリジメチルシロキサン１００ｇが、窒素下、数秒間、メタクリロキシプロピルトリメトキシシラン５３ｇと共に攪拌された。チタンｎ−ブトキシド３ｇが、攪拌下、次いで、加えられた。その生成物が全て均一となるまでずっと、この混合が、継続された。その重合体（ポリマー）生成物Ａ９のＮＭＲによる特徴化が、ＮＭＲにより求められたとおり、最終生成物の一部としても観察されたある幾つかの分岐単位−ＳｉＲ（ＯＲ’）Ｏ1.0および分岐単位−ＳｉＲＯ1.0を有する、式中、Ｒが、メタクリロキシプロピルであり、各Ｒ’が、メチルである、−ＳｉＲ（ＯＲ’）2の主な基の構造の珪酸メタクリロキシプロピル官能基ポリジメチルシロキサンの形成を確かめた。
【００４４】
ＤＰ１２．６のヒドロキシ終末化ポリジメチルシロキサン１００ｇが、窒素下、数秒間、グリシドキシプロピルトリメトキシシラン５０．５ｇと共に攪拌された。チタンｎ−ブトキシド３ｇが、攪拌下、次いで、加えられた。その生成物が全て均一となるまでずっと、この混合が、継続された。その重合体（ポリマー）生成物Ａ１０のＮＭＲによる特徴化が、ＮＭＲにより求められたとおり、最終生成物の一部としても観察されたある幾つかの分岐単位−ＳｉＲ（ＯＲ’）Ｏ1.0および分岐単位−ＳｉＲＯ1.0を有する、式中、Ｒが、グリシドキシプロピルであり、各Ｒ’が、メチルである、−ＳｉＲ（ＯＲ’）2の主な基の構造の珪酸グリシドキシプロピル官能基ポリジメチルシロキサンの形成を確かめた。
【００４５】
ヒドロキシ終末化ジメチル／ビニルメチルシロキサン共重合体（コポリマー）１９０ｇが、窒素下、数分間、アミノプロピルトリエトキシシラン２２８ｇと共に攪拌された。全く更なる縮合触媒が、加えられなかった。その生成物が全て均一となるまでずっと、この混合が、継続された。その重合体（ポリマー）生成物Ａ１１のＮＭＲによる特徴化が、珪酸アミノプロピル官能基ジメチル／ビニルメチルシロキサン共重合体（コポリマー）の形成を確かめた。
【００４６】
ＤＰ１２．６のヒドロキシ終末化ポリジメチルシロキサン６００ｇが、窒素下、数分間、ビニルトリメトキシシラン７７．１ｇと共に攪拌された。チタンｎ−ブトキシド１３．５ｇが、攪拌下、次いで、加えられた。その生成物が全て均一となるまでずっと、この混合が、継続された。その重合体（ポリマー）生成物Ａ１２のＮＭＲによる特徴化が、式中、Ｒが、ビニルであり、各Ｒ’が、メチルである、−ＳｉＲＯ0.5ＯＲ’および−ＳｉＲＯ1.0である複数の主な分岐基構造を有する、高度に縮合された珪酸ビニル官能基ポリジメチルシロキサンの形成を確かめた。
【００４７】
ＤＰ１２．６のヒドロキシ終末化ポリジメチルシロキサン６００ｇが、窒素下、数分間、テトラメトキシシラン６３．２ｇおよびビニルトリメトキシシラン６５ｇと共に攪拌された。チタンｎ−ブトキシド１４．６ｇが、攪拌下、次いで、加えられた。その生成物が全て均一となるまでずっと、この混合が、継続された。その重合体（ポリマー）生成物Ａ１３のＮＭＲによる特徴化が、式中、Ｒが、ビニルであり、各Ｒ’が、メチルである、−ＳｉＲＯ0.5ＯＲ’、−ＳｉＯ0.5（ＯＲ’）2、および−ＳｉＯ1.0ＯＲ’である複数の主な分岐基構造を有する、高度に縮合された珪酸ビニルおよびメトキシ珪酸官能基ポリジメチルシロキサンの形成を確かめた。
【００４８】
複数の充填剤の処理
ＴｉＯ2（実施例１）、水酸化アルミニウム（実施例２）、マイカ（実施例３）、焼かれたカオリン（実施例４）、天然親水性カオリン（実施例５）、木材粉末（実施例６）、および炭酸カルシウム（実施例７）の粉の３００ｇのサンプルが、１および３重量％の荷積でのある１混合機（ミキサー）中、珪酸ｎ−プロピル官能基ポリジメチルシロキサンＡ１の滴下により、各々処理された。これら処理された粉が、次いで、１〜２時間、７０℃〜１２０℃において更に乾かされた。これらの粉の各々が、当初水に分散可能であった。これらの粉の全てが、処理後、疎水性となったが、水上、漂っている。
【００４９】
水滴（１μｌ）接触角も、３％珪酸ｎ−プロピル官能基ポリジメチルシロキサンＡ１を用いて処理されたチタニアのプレスされた円盤（ディスク）上、測定され（実施例１）、処理されたのではないチタニアに比べられた。全く接触角が、処理されたのではないチタニアに関し、観察され得なかったのが、親水性であったからであり、一方、処理後、１３５°を上回る接触角が、測定された。珪酸ｎ−プロピル官能基ポリジメチルシロキサンＡ１を用いて処理された、親水性カオリン（実施例５）、焼かれたカオリン（実施例４）、ＡＴＨ（実施例２）、マイカ（実施例３）、シリカ（実施例８）、および木材粉末（実施例９）の接触角が、非常に高いと同様に測定されたが、それぞれ：１３２、１３５、１２９、１１８、１２９、および１３０°であった。
【００５０】
これら処理された粉の各々が、１５０℃において更に熱せられた。全く特性の劣化が、観察されなかった。
【００５１】
Ｒｉｏ  ＴｉｎｔｏからのＰＲ８２１８たる親水性タルクが、以降の複数の材料の各々の１％を用いて処理されたが、この処理された粉が、１時間、１２０℃において引き続き乾かされた：
比較例Ｃ１：ビニルトリス（２−メトキシエトキシ）シラン、既知の疎水化剤
比較例Ｃ２：Ｄｐ１２．６のヒドロキシ終末化ポリジメチルシロキサン 
実施例１０：珪酸ビニル官能基ポリジメチルシロキサンＡ３
【００５２】
複数の水滴接触角が、前、記載されたとおり測定されたが：
【００５３】
【表１】
2010503759.tif 000002
【００５４】
であった。複数の水滴接触角が、既知の表面処理剤のＣ１およびＣ２に比べたら、本発明に従っている複数の有機珪酸官能基ポリジメチルシロキサンを使用しながら、非常に遙かに向上された。この表面疎水性の向上およびこれら処理された粉の表面エネルギーの抑制が、充填剤の凝集を抑え、複合材料の複数の性能の向上用の複数のポリマーマトリックス中における該充填剤の分散および相容化を高めるのに重大である。
【００５５】
Ｏｍｙａからの親水性Ｍｉｌｌｉｃａｒｂ破砕炭酸カルシウムが、以降の複数の材料の各々の１％を用いて処理されたが、この粉が、１時間、１２０℃において引き続き乾かされた：
比較例Ｃ３：ビニルトリス（２−メトキシエトキシ）シラン、既知の疎水化剤
実施例１１：珪酸ｎ−プロピル官能基ポリジメチルシロキサンＡ１
実施例１２：珪酸アミノプロピル官能基ポリジメチルシロキサンＡ６
【００５６】
複数の水滴接触角が、前、記載されたとおり測定されたが：
【００５７】
【表２】
2010503759.tif 000003
【００５８】
であった。複数の水滴接触角が、既知のビニルトリス（２−メトキシエトキシ）シランに比べたら、本発明に従っている複数の有機珪酸官能基ポリジメチルシロキサンを使用しながら、非常に遙かに向上された（処理された炭酸カルシウムはもっと疎水性）。
【００５９】
Ｏｗｅｎｓ  Ｃｏｒｎｉｎｇからの繊維ガラスＤＵＣＳ（乾かして使用されたチョップされた複数の鎖状）ＤＳ  ２１００  １３Ｐが、４時間、５００℃において焼かれ、以降の複数の材料の各々の１％を用いて処理された。処理された繊維ガラスＤＵＣＳが、１時間、１２０℃において引き続き乾かされた：
比較例Ｃ４：ビニルトリス（２−メトキシエトキシ）シラン、既知の疎水化剤
実施例１３：珪酸ｎ−プロピル官能基ポリジメチルシロキサンＡ１
実施例１４：珪酸ビニル官能基ポリジメチルシロキサンＡ３
【００６０】
複数の水滴接触角が、前、記載されたとおり測定されたが：
【００６１】
【表３】
2010503759.tif 000004
【００６２】
であった。複数の水滴接触角が、既知のビニルトリス（２−メトキシエトキシ）シランに比べたら、本発明に従っている複数の有機珪酸官能基ポリジメチルシロキサンを使用しながら、非常に遙かに向上された（処理された繊維ガラスＤＵＣＳはもっと疎水性）。
【００６３】
親水性ＡＴＨが、以降の複数の材料の各々の１％を用いて処理されたが、処理された粉が、１時間、７０℃において引き続き乾かされた：
比較例Ｃ５：ビニルトリス（２−メトキシエトキシ）シラン、既知の疎水化剤
比較例Ｃ６：Ｄｐ１２．６のヒドロキシ終末化ポリジメチルシロキサン
実施例１５：珪酸ｎ−プロピル官能基ポリジメチルシロキサンＡ１
実施例１６：珪酸ビニル官能基ポリジメチルシロキサンＡ３
実施例１７：珪酸アミノプロピル官能基ポリジメチルシロキサンＡ６
実施例１８：珪酸メタクリロキシプロピル官能基ポリジメチルシロキサンＡ９
実施例１９：珪酸グリシドキシプロピル官能基ポリジメチルシロキサンＡ１０
実施例２０：珪酸アミノプロピル官能基ポリジメチル／ビニルメチルシロキサン共重合体（コポリマー）Ａ１１
実施例２１：珪酸ビニル官能基ポリジメチルシロキサンＡ１２
実施例２２：珪酸ビニルおよび珪酸メトキシ官能基ポリジメチルシロキサンＡ１３
【００６４】
複数の水滴接触角が、前、記載されたとおり測定されたが：
【００６５】
【表４】
2010503759.tif 000005
【００６６】
であった。複数の水滴接触角が、既知のビニルトリス（２−メトキシエトキシ）シランにもしくはヒドロキシ終末化ポリジメチルシロキサンに比べたら、本発明に従っている複数の有機珪酸官能基ポリジメチルシロキサンを使用しながら、非常に遙かに向上された（処理されたＡＴＨはもっと疎水性）。
【００６７】
親水性ＡＴＨが、上で調製された有機珪酸官能基ポリジメチルシロキサンＡ２、Ａ５、Ａ７、およびＡ８の各々の１％を用いて処理された。各々の実験中、該ＡＴＨが、処理後、疎水性となったが、水上で漂っていた。
【００６８】
前、記載された過程（プロセス）に従いながらの処理後、疎水性とされた、充填剤、色素、および／または、ＴｉＯ2粉、水酸化アルミニウム粉、マイカ粉、焼かれたカオリン粉、カオリン粉、木材粉末、酸化カルシウム粉、および炭酸カルシウム粉のような鉱物粉が、処理されたのではない複数の粉に比べたら、非常に遙かにより自由流動性であり、ケーキ化に対して抵抗性であった。自由流動性およびケーキ化抵抗性が、容易な保管、扱い、ならびに、例えば、プラスチックおよびラバー化合用押し出し機もしくは混合機中の供給ホッパー中での重力による添加、並びに、金属鋳物産業、ガラス産業、およびセラミック産業のような産業の過程（プロセス）におけるような、重力の関与している過程（プロセス）に対し、重要な特性である。
【００６９】
水滴（１μｌ）の接触角が、１％珪酸ｎ−プロピル官能基ポリジメチルシロキサンＡ１を用いて処理されたＣａＯのプレスされた円盤（ディスク）上、測定され、処理されたのではないＣａＯに比べられた。全く接触角が、処理されたのではないＣａＯに関し、観察され得なかったのが、親水性であったからであり、一方、処理後、１１８°を上回る接触角が、測定された。処理された粉の自由流動性および抗ケーキ化も、処理されたのではない該ＣａＯに比べたら、非常に遙かに向上されていた。
【００７０】
ポリマーマトリックス中、処理された、充填剤粒子、色素、もしくは鉱物粉を含有している複数の複合材料の調製。
ここで、複数のポリマーマトリックス中、その相容性およびその分散を向上させるに至る処理経由で、充填剤、色素、および／または鉱物粉を疎水化させることの複数の有益さの例が、続く。プラスチックマトリックスもしくはラバーマトリックス中、充填剤の相容性もしくは充填剤の相互作用と充填剤の分散との増加が、加工、並びに、種々の応用におけるプラスチックもしくはラバーの複合材料の充填の全体の仕上がり性能を向上させることが、知られている（＜＜Ｈａｎｄｂｏｏｋ  ｏｆ  Ｆｉｌｌｅｒｓ＞＞、Ｇｅｏｒｇｅ  Ｗｙｐｙｃｈ、第２版、ＣｈｅｍＴｅｃ出版およびプラスチックデザインライブラリー、１９９９年、５４５ページ〜５４９ページおよびこの中の参照）。これらの応用が、例えば、例えば、ＰＶＣもしくはＰＥにおける炭酸カルシウムに関し、建物の窓および窓枠、ワイヤおよびケーブルの外装、包装フィルムおよびバッグ；例えば、エポキシ、シリコーン、およびラバーにおけるシリカに関し、建物のフローリング、電気部品および電子部品、航空宇宙；例えば、ポリプロピレンにおけるタルクおよびカオリンに関し、自動車バンパー、ダッシュボード、および内装（インテリア）；例えば、ＥＶＡにおけるＡＴＨおよびＭＤＨに関し、ワイヤおよびケーブル；例えば、ポリアミド、エポキシ、およびナイロンにおける繊維ガラスに関し、電気部品、プリント回路基板、自動車エンジンカバー；例えば、ポリプロピレンにおけるモンモリロナイトに関し、ヘルスケアおよび医療、ワイヤおよびケーブルの外装であるが、これらに限られなかった。
【００７１】
以降の複数の実施例が、＜＜なし＞＞に比べた、あるいは、充填剤、色素、および／または、プラスチック中のマイカのような鉱物粉用の従来の表面処理剤に比べた、本発明に関するとおりの表面処理剤を使用していることの有益な特性を実証する。白さ、透明さ、黄ばみ、および機械特性の複数の向上が、実証されており、熱可塑性複合材料および熱硬化性複合材料におけるような、例えば、家庭内装具、自動車パネルおよび自動車装備品、木枠、フィルム、収納保管容器（コンテナ）、荷物（ラゲージ）、撚糸および縄（ロープ）、ならびに織布バッグ用ポリプロピレンにおける、ならびに、ベアリング、カーペット、ギア、カメラ中の機械部品、家庭内装具、および医療用供給品ならびに油シールおよびタイヤコード用ポリアミドにおける等、マイカの使用されている応用に重大である。
【００７２】
黄ばみの抑制、白さの向上、および容易な色あわせも、普通の色素、または、ＴｉＯ2、炭酸カルシウム、タルク、ＡＴＨ、ＭＤＨ等のような白色化剤に重大である。
【００７３】
ビニルトリス（２−メトキシエトキシ）シランＣ７、ヒドロキシル終末化ポリジメチルシロキサンＣ８、ビニルベンジルエチレンジアミノプロピルトリメトキシシラン一塩酸塩Ｃ９におよび処理されたのではないマイカに比べ、珪酸ｎ−プロピル官能基ポリジメチルシロキサンＡ１  １．５重量％を用い、前、記載された手順に関するとおり、マイカが、予め処理された。
【００７４】
複数の投入供給機とフィットされた同時回転双スクリュー押し出し機（Ｂｒａｂｅｎｄｅｒ  ＴＳＥ  ２０／４０）中、処理されたのではないもしくは処理されたマイカ２０重量％、ＰＰ（トタール石油、Ｔｏｔａｌ  Ｐｅｔｒｏｃｈｅｍｉｃａｌｓ、ポリプロピレン  ＰＰＣ７７６０  および  Ｅｌｔｅｘ  Ｐ  ＨＶ００１ＰＦ）７９．９％、抗酸化剤（Ｈｏｓｔａｎｏｘ  ０１０  ＦＦ）０．１％が、化合された。この複合材料が、更なるテストに向かって射出成型機（Ｅｎｇｅｌ  Ｖｉｃｔｏｒｙ  ２００／８０  Ｔｅｃｈ）を使用しながら、複数の板もしくは複数の唖鈴サンプルへと更に成型された。機械テストが、Ｚｗｉｃｋ  １４４５  引っ張り機上、実施された。黄ばみ指標が、ＡＳＴＭ  Ｄ１９２５−７０標準方法に従いながら、算出された。
【００７５】
【表５】
2010503759.tif 000006
【００７６】
刻まれたのではないＣｈａｒｐｙの衝撃強さも  ＣＥＡＳＴ  ＲＥＳＩＬ  衝撃機６９６０．０００上、完遂された。
【００７７】
【表６】
2010503759.tif 000007
【００７８】
従来の処理剤におよび処理されたのではないマイカに比べた、珪酸プロピル官能基ポリジメチルシロキサンＡ１の添加が、降伏点での伸び並びに衝撃強さを向上させている一方、引っ張り弾性および強さ特性を保存しており、黄ばみ指標を抑えている。
【００７９】
ビニルトリス（２−メトキシエトキシ）シランＣ１０、ヒドロキシル終末化ポリジメチルシロキサンＣ１１、ビニルトリメトキシシランＣ１２を用いたのと、および、処理されたのではないマイカと比べ、珪酸ｎ−プロピル官能基ポリジメチルシロキサンＡ１  １．５重量％、珪酸ビニル官能基ポリジメチルシロキサンＡ３を用い、前、記載された手順に関するとおり、マイカが、予め処理された。
【００８０】
複数の投入供給機とフィットされた同時回転双スクリュー押し出し機（Ｂｒａｂｅｎｄｅｒ  ＴＳＥ  ２０／４０）中、処理されたのではないもしくは処理されたマイカ１０重量％、ＰＰ（トタール石油、Ｔｏｔａｌ  Ｐｅｔｒｏｃｈｅｍｉｃａｌｓ、ポリプロピレン  ＰＰＣ７７６０  および  Ｅｌｔｅｘ  Ｐ  ＨＶ００１ＰＦ）８９．９％、抗酸化剤（Ｈｏｓｔａｎｏｘ  ０１０  ＦＦ）０．１％が、化合された。この複合材料が、更なるテストに向かって射出成型機（Ｅｎｇｅｌ  Ｖｉｃｔｏｒｙ  ２００／８０  ＴＥＣＨ）を使用しながら、複数の板もしくは複数の唖鈴サンプルへと更に成型された。
【００８１】
【表７】
2010503759.tif 000008
【００８２】
有機珪酸官能基ポリジメチルシロキサンＡ１およびＡ３の添加が、引っ張り弾性および強さ特性を保存させている一方、この複合材料の降伏点での伸びを向上させており、処理されたのではないマイカ充填複合材料に関する３３に比べた、Ａ１に関する２１からの黄ばみ指標を抑えており、白色化指標を向上させている。
【００８３】
以降の実施例が、充填剤、色素、および／または、プラスチック中の（三）水酸化アルミニウム（ＡＴＨ）のような鉱物粉用の従来の（表面処理）剤に比べた、本発明に関するとおりの表面処理剤を使用していることの有益な特性を実証する。難燃特性の複数の向上が、実証されている。
【００８４】
複数の投入供給機とフィットされた同時回転双スクリュー押し出し機（Ｂｒａｂｅｎｄｅｒ  ＴＳＥ  ２０／４０）中、（三）水酸化アルミニウム（ＡＴＨ）４０重量％、ＬＤＰＥ（Ｅｑｕｉｓｔａｒ  Ｐｅｔｒｏｔｈｅｎｅ  ＮＡ８３１０００）４７％、ＭＡＨ−ｇ  ＰＥ（Ｐｏｌｙｂｏｎｄ  ３００９）５％、抗酸化剤（Ｉｒｇａｎｏｘ  １０１０  ＆  Ｉｒｇａｆｏｓ  １６８）、および、有孔ＬＤＰＥ（Ｍｅｍｂｒａｎａ  Ａｃｃｕｒｅｌ  ＭＰ４００）上に担持されたヒドロキシル終末化ポリジメチルシロキサンＣ１３に比べた珪酸ｎ−プロピル官能基ジメチルシロキサンＡ１のような表面処理剤０．７５％が、化合された。この複合材料が、更なるテストに向かって射出成型機（Ｅｎｇｅｌ  Ｖｉｃｔｏｒｙ  ２００／８０  Ｔｅｃｈ）を使用しながら、複数の板もしくは複数の唖鈴サンプルへと更に成型された。
【００８５】
その耐火性が、ＩＳＯ  ４５８９−２標準方法に従いながら、限界酸素指標（Ｌｉｍｉｔｅｄ  Ｏｘｙｇｅｎ  Ｉｎｄｅｘ、ＬＯＩ）経由で求められた。
【００８６】
【表８】
2010503759.tif 000009
【００８７】
従来の処理剤に比べた、珪酸プロピル官能基ポリジメチルシロキサンＡ１の添加が、ＡＴＨの４０％だけの荷積において既に、この複合材料の耐火性を有意に向上させている。更なる複数の向上が、６０〜７０％のようなより高いＡＴＨの荷積において観察されている。
【００８８】
難燃特性の向上が、ケーブルおよび配線、建設、ならびに収納への応用、例えば、装具、自動車等のような応用における、例えば、ポリエチレンおよび／またはＥＶＡにおける、ハロゲン化、非ハロゲン化、もしくは燐含有難燃剤のような、非常に大きいセットの充填剤−プラスチックの組み合わせに重大である。
【００８９】
以降の複数の実施例が、＜＜なし＞＞に、あるいは、鉱物粉、色素、および／または、プラスチック中の木材粉末のような充填剤用の従来の（処理）剤に比べた、本発明に関するとおりの表面処理剤を使用していることの有益な特性を実証する。デッキ、パレット、アウトドア、またはインテリア家具もしくは自動車ドアパネルに向かってのような応用に重大な、加工条件、耐候性／耐久性、および機械特性の複数の向上が、実証されている。
【００９０】
複数の投入供給機とフィットされた同時回転双スクリュー押し出し機（Ｂｒａｂｅｎｄｅｒ  ＴＳＥ  ２０／４０）中、松木材粉末４５重量％、ＰＥ（Ｂａｓｅｌｌ  Ｐｕｒｅｌｌ  Ｇａ７７６０）４４％、抗酸化剤（Ｉｒｇａｎｏｘ  １０１０  ＆  Ｉｒｇａｎｏｘ  １３３０）、ＭＡＨ−ｇ  ＬＬＤＰＥ（Ｆｕｓａｂｏｎｄ  ２２６Ｄ）２．５％、および、有孔ＰＥ（Ａｃｃｕｒｅｌ  ＸＰ２００）上に担持されたヒドロキシル終末化ポリジメチルシロキサンＣ１４もしくはアミノプロピルトリエトキシシランＣ１５に比べた珪酸アミノプロピル官能基ポリジメチルシロキサンＡ６のような表面処理剤２．５％が、化合された。この複合材料が、圧盤（Ａｇｉｌａ  ＰＥ３０）を使用しながら、複数の板へと更にプレスされ、更なるテストに向かって切断機（Ｒａｙ−Ｒａｎ  ＣＮＣ  輪郭切断機）を使用しながら、複数の唖鈴サンプルへと切断された。
【００９１】
機械テスト（降伏点での強さ、降伏点での伸び）が、Ｚｗｉｃｋ  １４４５  引っ張り機上、実施された。複数回の水の拾い上げが、浸漬テストにより測定された（時間に亘っての当該サンプルの増加重量％）。
【００９２】
下で、編纂されているのが、如何なる表面処理剤もなく（そして全くＭＡＨ−ｇ  ＬＬＤＰＥもなく）、ＭＡＨ−ｇ  ＬＬＤＰＥとヒドロキシル終末化ポリジメチルシロキサンＣ１４もしくはアミノプロピルトリエトキシシランＣ１５とを用いてまたは珪酸アミノプロピル官能基ポリジメチルシロキサンＡ６を用いて調製された複数の複合材料の時間に亘っての水の拾い上げの比較である。
【００９３】
【表９】
2010503759.tif 000010
【００９４】
ＭＡＨ−ｇ  ＬＬＤＰＥの使用が、処理されたのではない木材に比べたら、強さを向上させ、水の拾い上げを抑えると知られているけれども。その水の拾い上げを有意に抑えている一方、強さ、降伏点での伸びの向上されている珪酸アミノプロピル官能基ポリジメチルシロキサンＡ６に比べ、従来の表面処理剤の使用が、その強さ特性およびその水の拾い上げ特性に対して障害である。
【００９５】
複数の投入供給機とフィットされた同時回転双スクリュー押し出し機（Ｂｒａｂｅｎｄｅｒ  ＴＳＥ  ２０／４０）中、松木材粉末３０重量％、ＰＥ（Ｂａｓｅｌｌ  Ｐｕｒｅｌｌ  Ｇａ７７６０）５５〜６０％、過酸化ジクミル（Ｌｕｐｅｒｏｘ  ＤＣ  ４０Ｐ）０．３％、抗酸化剤（Ｉｒｇａｎｏｘ  １０１０  ＆  Ｉｒｇａｎｏｘ  １３３０）、および、有孔ＰＥ（Ａｃｃｕｒｅｌ  ＸＰ２００）上に担持されたビニルトリメトキシシランＣ１６に比べた珪酸ビニル官能基ポリジメチルシロキサンＡ２のような表面処理剤３％が、化合された。この複合材料が、圧盤（Ａｇｉｌａ  ＰＥ３０）を使用しながら、複数の板へと更にプレスされ、更なるテストに向かって切断機（Ｒａｙ−Ｒａｎ  ＣＮＣ  輪郭切断機）を使用しながら、複数の唖鈴サンプルへと切断された。その押し出しトルクが、化合している間中、記録された。機械テスト（降伏点での強さ、降伏点での伸び）が、Ｚｗｉｃｋ  １４４５  引っ張り機上、実施された。複数回の水の拾い上げが、浸漬テストにより測定された（時間に亘っての当該サンプルの増加重量％）。
【００９６】
下で、編纂されているのが、如何なる表面処理剤もなく、ビニルトリメトキシシランＣ１６を用いてもしくは珪酸ビニル官能基ポリジメチルシロキサンＡ２を用いて調製された複数の複合材料の特性の比較である。
【００９７】
【表１０】
2010503759.tif 000011
【００９８】
複数の従来の処理剤に比べた珪酸ビニル官能基ポリジメチルシロキサンＡ２の使用が、その水の拾い上げを有意に抑えている一方、降伏点での強さおよび降伏点での伸びを更に向上させている。
【００９９】
複数の投入供給機とフィットされた同時回転双スクリュー押し出し機（Ｂｒａｂｅｎｄｅｒ  ＴＳＥ  ２０／４０）中、松木材粉末３０重量％、ＰＥ（Ｂａｓｅｌｌ  Ｐｕｒｅｌｌ  Ｇａ７７６０）５５〜６０％、過酸化ジクミル（Ｌｕｐｅｒｏｘ  ＤＣ  ４０Ｐ）０．３％、抗酸化剤（Ｉｒｇａｎｏｘ  １０１０  ＆  Ｉｒｇａｎｏｘ  １３３０）、および、ビニルトリメトキシシランＣ１７にもしくは有孔ＰＥ（Ａｃｃｕｒｅｌ  ＸＰ２００）上に担持されたメトキシ珪酸官能基ポリジメチルシロキサンＡ８との珪酸ビニル官能基ポリジメチルシロキサンＡ３のブレンドに比べた珪酸ビニル官能基ポリジメチルシロキサンＡ３およびＡ４のような表面処理剤３％が、化合された。その押し出しトルクが、化合している間中、記録されたが、下で報告されている：
【０１００】
【表１１】
2010503759.tif 000012
【０１０１】
従来の複数の処理剤に比べた、珪酸ビニル官能基ポリジメチルシロキサンＡ３およびＡ４、もしくは、Ａ３およびＡ８のブレンドの使用が、本複合材料の表面荒さを抑えている一方、その押し出しトルクを有意に抑えている。これが、ポリマーマトリックスに比べた、重要な加工エネルギーの節約、生産のスループットの増加、もしくはより安い木材充填剤の荷積の増加に至る。
【国際調査報告】
2010503759.tif 000013
2010503759.tif 000014
2010503759.tif 000015